(57)【要約】  ガラス原料としてシロキサンを用い、気化装置でガス状にしたシロキサンガスと燃焼ガスをバーナから放出して燃焼させて、反応容器内でガラス微粒子堆積体を形成するガラス微粒子堆積体の製造方法であって、ガラス微粒子堆積体の良好部を製造した後に、バーナヘの燃焼ガスの供給を続けながら、ガラス原料であるシロキサンのバーナヘの供給を停止し、ガラス微粒子堆積体を反応容器から取出し、気化装置からバーナにかけての原料ガスポートには、不活性ガスを流してパージし、バーナからの火炎にシロキサンガスの燃焼に由来する色が認められなくなったら燃焼ガスの供給を停止する。
2019240232.tif 000002
【特許請求の範囲】
【請求項１】
ガラス原料としてシロキサンを用い、気化装置でガス状にしたシロキサンガスと燃焼ガスをバーナから放出して燃焼させて、反応容器内でガラス微粒子堆積体を形成するガラス微粒子堆積体の製造方法であって、
前記ガラス微粒子堆積体の良好部を製造した後に、前記バーナヘの前記燃焼ガスの供給を続けながら、前記ガラス原料である前記シロキサンの前記バーナヘの供給を停止し、
前記ガラス微粒子堆積体を前記反応容器から取出し、
前記気化装置から前記バーナにかけての原料ガスポートには、不活性ガスを流してパージし、
前記バーナからの火炎に前記シロキサンガスの燃焼に由来する色が認められなくなったら前記燃焼ガスの供給を停止する、ガラス微粒子堆積体の製造方法。
【請求項２】
ガラス原料としてシロキサンを用い、気化装置でガス状にしたシロキサンガスと燃焼ガスをバーナから放出して燃焼させて、反応容器内でガラス微粒子堆積体を形成するガラス微粒子堆積体の製造方法であって、
前記ガラス微粒子堆積体の良好部を製造した後に、前記バーナへの前記燃焼ガスの供給を続けながら、前記ガラス原料である前記シロキサンの前記バーナへの供給を停止し、
前記気化装置から前記バーナにかけての原料ガスポートには、不活性ガスを流してパージし、
前記燃焼ガスで形成される火炎で前記ガラス微粒子堆積体を前記バーナに対して相対的にトラバースさせながら一定時間加熱したのち、前記燃焼ガスの供給を停止する、
ガラス微粒子堆積体の製造方法。
【請求項３】
前記ガラス微粒子堆積体の製造後から新たに次のガラス微粒子堆積体の製造を開始するまでの間も、前記気化装置から前記バーナにかけての原料ガスポートには前記パージを続ける、請求項１または請求項２に記載のガラス微粒子堆積体の製造方法。
【請求項４】
前記ガラス微粒子堆積体の良好部を製造する際、前記気化装置で前記シロキサンをガス状にするために不活性ガスであるキャリアガスを用い、前記シロキサンガスの前記バーナヘの供給を停止した後も、前記キャリアガスを流し続けることにより前記原料ガスポートへの前記パージを行う、請求項１または請求項２に記載のガラス微粒子堆積体の製造方法。
【請求項５】
前記不活性ガスとして窒素を用いる、請求項１から請求項４のいずれか１項に記載のガラス微粒子堆積体の製造方法。
【請求項６】
前記気化装置と前記バーナとの間の配管が金属を含む材料で形成されている、請求項１から請求項５のいずれか１項に記載のガラス微粒子堆積体の製造方法。
【請求項７】
前記気化装置と前記バーナとの間の配管をシロキサンの沸点以上の温度で加熱する、請求項１から請求項６のいずれか１項に記載のガラス微粒子堆積体の製造方法。
【発明の詳細な説明】
【技術分野】
【０００１】
本開示は、ガラス微粒子堆積体の製造方法に関する。
本出願は、２０１８年６月１５日出願の日本国特許出願２０１８−１１４３６３号に基づく優先権を主張し、当該出願に記載された全ての記載内容を援用するものである。
【背景技術】
【０００２】
特許文献１には、ガラス合成用原料としてシロキサンを用いてガラス微粒子堆積体を製造する方法が記載されている。
また、特許文献２には、ガラス微粒子を堆積させないモードに移行する場合、シールガス噴出ノズルにシールガスに替えて燃焼ガスを流し、燃焼ガスポートにおいて、前記燃焼ガスポートの燃焼ガスをパージガスに切り替えることが記載されている。
さらに、特許文献３には、バーナへのガラス原料ガスの供給をゼロにする時点等で、前記原料ガスと不活性ガスＡをＭＦＣ（Mass Flow Controller）の上流で切替え、ＭＦＣからのガスをバーナ側から排気側に切替え、バーナに不活性ガスＢを供給して、前記原料ガス供給路を不活性ガスＡおよびＢでパージすることが記載されている。
【先行技術文献】
【特許文献】
【０００３】
【特許文献１】日本国特開２０１５−１１３２５９号公報
【特許文献２】日本国特開２０１２−２３２８７５号公報
【特許文献３】日本国特開２００３−２１２５５４号公報
【発明の概要】
【０００４】
本開示のガラス微粒子堆積体の製造方法は、
ガラス原料としてシロキサンを用い、気化装置でガス状にしたシロキサンガスと燃焼ガスをバーナから放出して燃焼させて、反応容器内でガラス微粒子堆積体を形成するガラス微粒子堆積体の製造方法であって、
前記ガラス微粒子堆積体の良好部を製造した後に、前記バーナヘの前記燃焼ガスの供給を続けながら、前記ガラス原料である前記シロキサンの前記バーナヘの供給を停止し、
前記ガラス微粒子堆積体を前記反応容器から取出し、
前記気化装置から前記バーナにかけての原料ガスポートには、不活性ガスを流してパージし、
前記バーナからの火炎にシロキサンガスの燃焼に由来する色が認められなくなったら燃焼ガスの供給を停止する。
【０００５】
また、本開示のガラス微粒子堆積体の製造方法は、
ガラス原料としてシロキサンを用い、気化装置でガス状にしたシロキサンガスと燃焼ガスをバーナから放出して燃焼させて、反応容器内でガラス微粒子堆積体を形成するガラス微粒子堆積体の製造方法であって、
前記ガラス微粒子堆積体の良好部を製造した後に、前記バーナへの前記燃焼ガスの供給を続けながら、前記ガラス原料である前記シロキサンの前記バーナへの供給を停止し、
前記気化装置から前記バーナにかけての原料ガスポートには、不活性ガスを流してパージし、
前記燃焼ガスで形成される火炎で前記ガラス微粒子堆積体を前記バーナに対して相対的にトラバースさせながら一定時間加熱したのち、前記燃焼ガスの供給を停止する。
【図面の簡単な説明】
【０００６】
【図１】本開示の一態様に係るガラス微粒子堆積体を製造する装置の一形態を示す構成図である。
【発明を実施するための形態】
【０００７】
［本開示が解決しようとする課題］
特許文献１に記載の方法によりガラス微粒子堆積体を製造する場合には、液体のシロキサンを気化装置でガス状にしてバーナから放出し、酸化反応によりガラス微粒子を形成、堆積させている。そして、ガラス微粒子堆積体の良好部を製造した後は、バーナヘのシロキサンガスの供給を停止し、製造装置の反応容器からガラス微粒子堆積体を取り出し、新たに別のターゲット部材（出発ロッド）を前記反応容器内に取付け、新たなガラス微粒子堆積体の製造を行う。
上記の場合、バーナヘのシロキサンガスの供給を停止してから、新たなガラス微粒子堆積体の製造までに、気化装置からバーナのガス放出口の間に、シロキサンが残存することがある。残存したシロキサンは、同位置間でガス放出口から逆流した酸素と反応し、酸化不足の酸化ケイ素（ＳｉＯｘ（Ｘ＜２））粒子を形成したり、開環したシロキサン同士が重合してゲル状物を形成することがある。上記の酸化ケイ素（ＳｉＯｘ（Ｘ＜２））粒子や、ゲル状物は、気化装置からバーナのガス放出口の間を閉塞させたり、新たに製造するガラス微粒子堆積層内に混入したりして、製品の不良化の原因となる。
【０００８】
そこで、本開示は、ガラス合成用原料としてシロキサンを用いた場合において、高品質のガラス微粒子堆積体を製造する方法を提供することを目的とする。
【０００９】
［本開示の効果］
本開示によれば、ガラス合成用原料としてシロキサンを用いた場合において、高品質のガラス微粒子堆積体を製造することができる。
【００１０】
［本開示の実施形態の説明］
最初に本開示の実施形態の内容を列記して説明する。
本開示の一態様に係るガラス微粒子堆積体の製造方法は、
（１）ガラス原料としてシロキサンを用い、気化装置でガス状にしたシロキサンガスと燃焼ガスをバーナから放出して燃焼させて、反応容器内でガラス微粒子堆積体を形成するガラス微粒子堆積体の製造方法であって、
前記ガラス微粒子堆積体の良好部を製造した後に、前記バーナヘの前記燃焼ガスの供給を続けながら、前記ガラス原料である前記シロキサンの前記バーナヘの供給を停止し、
前記ガラス微粒子堆積体を前記反応容器から取出し、
前記気化装置から前記バーナにかけての原料ガスポートには、不活性ガスを流してパージし、
前記バーナからの火炎にシロキサンガスの燃焼に由来する色が認められなくなったら前記燃焼ガスの供給を停止する。
この構成によれば、シロキサンの供給を停止してから後、気化装置からバーナにかけての原料ガスポート中に、ガス状のシロキサンが残存することを防止することができる。その結果、高品質のガラス微粒子堆積体を製造することができる。
【００１１】
本開示の一態様に係るガラス微粒子堆積体の製造方法は、
（２）ガラス原料としてシロキサンを用い、気化装置でガス状にしたシロキサンガスと燃焼ガスをバーナから放出して燃焼させて、反応容器内でガラス微粒子堆積体を形成するガラス微粒子堆積体の製造方法であって、
前記ガラス微粒子堆積体の良好部を製造した後に、前記バーナへの前記燃焼ガスの供給を続けながら、前記ガラス原料である前記シロキサンの前記バーナへの供給を停止し、
前記気化装置から前記バーナにかけての原料ガスポートには、不活性ガスを流してパージし、
前記燃焼ガスで形成される火炎で前記ガラス微粒子堆積体を前記バーナに対して相対的にトラバースさせながら一定時間加熱したのち、前記燃焼ガスの供給を停止する。
この構成によれば、シロキサンの供給を停止してから後、気化装置からバーナにかけての原料ガスポート中に、ガス状のシロキサンが残存することを防止することができる。その結果、高品質のガラス微粒子堆積体を製造することができる。
【００１２】
前記（１）または前記（２）に記載のガラス微粒子堆積体の製造方法は、
（３）前記ガラス微粒子堆積体の製造後から新たに次のガラス微粒子堆積体の製造を開始するまでの間も、前記気化装置から前記バーナにかけての原料ガスポートには前記パージを続けることが好ましい。
この構成によれば、シロキサンの供給を停止してから、新たなガラス微粒子堆積体の製造まで、逆流によるバーナのガス放出口から原料ガスポートへの酸素の混入を防止し、酸化不足の酸化ケイ素（ＳｉＯｘ（Ｘ＜２））粒子を形成したり、開環したシロキサン同士が重合してゲル状物を形成したりするのを防ぐことができる。
【００１３】
前記（１）または前記（２）に記載のガラス微粒子堆積体の製造方法は、
（４）前記ガラス微粒子堆積体の良好部を製造する際、前記気化装置で前記シロキサンをガス状にするために不活性ガスであるキャリアガスを用い、前記シロキサンガスの前記バーナヘの供給を停止した後も、前記キャリアガスを流し続けることにより前記原料ガスポートへの前記パージを行うことが好ましい。
この構成によれば、前記パージに用いる不活性ガスの供給機構をさらに設ける必要がなく、既に備えているキャリアガスの供給機構をそのまま用いることができることにより、装置構成を簡易化することができる。
【００１４】
前記（１）から前記（４）のいずれかに記載のガラス微粒子堆積体の製造方法は、
（５）前記不活性ガスとして窒素を用いることが好ましい。
この構成によれば、前記不活性ガスとして安価な窒素を用いることにより、低コストでガラス微粒子堆積体を製造することができる。
【００１５】
前記（１）から前記（５）のいずれかに記載のガラス微粒子堆積体の製造方法は、
（６）前記気化装置と前記バーナとの間の配管が金属を含む材料で形成されていることが好ましい。
気化装置とバーナとの間が金属を含む材料で配管されている場合は、配管内に残存するガス状のシロキサンの酸化、ゲル化がより生じ易くなるが、本実施形態においては、このような不具合が生じ易い金属を含む材料で配管されている装置においても、当該不具合を効果的に防止することができる。なお、配管が金属を含む材料で形成されていれば、高温で加熱することもできる。
【００１６】
前記（１）から前記（６）のいずれかに記載のガラス微粒子堆積体の製造方法は、
（７）前記気化装置と前記バーナとの間の配管をシロキサンの沸点以上の温度で加熱することが好ましい。
この構成によれば、残存したシロキサンガスが冷えて液化することを防止することができる。
【００１７】
［本開示の実施形態の詳細］
〔使用装置の概要等〕
以下、本開示の実施形態に係るガラス微粒子堆積体の製造方法の実施形態の例を添付図面に基づいて説明する。
【００１８】
図１は、本実施形態のガラス微粒子堆積体を製造する装置（以下、「ガラス微粒子堆積体製造装置」または「堆積体製造装置」とも称する）１の構成図である。堆積体製造装置１は、反応容器２と、昇降回転装置３と、シロキサン供給タンク２１と、キャリアガス供給装置３１と、燃焼ガス供給装置３２と、ガラス微粒子生成用のバーナ２２と、各部の動作を制御する制御部５とを備えている。
【００１９】
反応容器２は、ガラス微粒子堆積体Ｍが形成される容器であり、容器の側面に取り付けられた排気管１２を備えている。
【００２０】
昇降回転装置３は、支持棒１０および出発ロッド１１を介してガラス微粒子堆積体Ｍを昇降動作、および回転動作させる装置である。昇降回転装置３は、制御部５から送信されてくる制御信号に基づいてガラス微粒子堆積体Ｍを昇降及び回転させる。
【００２１】
支持棒１０は、反応容器２の上壁に形成された貫通穴を挿通して配置されており、反応容器２内に配置される一方の端部（図１において下端部）には出発ロッド１１が取り付けられている。支持棒１０は、他方の端部（図１において上端部）が昇降回転装置３により把持されている。
【００２２】
出発ロッド１１は、ガラス微粒子３０が堆積されるロッドであり、支持棒１０に取り付けられている。
【００２３】
排気管１２は、出発ロッド１１およびガラス微粒子堆積体Ｍに付着しなかったガラス微粒子３０を反応容器２の外部に排出する管である。
【００２４】
バーナ２２には、シロキサンガスと、シールガス（図示せず）と、燃焼ガスとが供給される。
シロキサンガスは、シロキサン供給タンク２１からＭＦＣ２５を経て送液された液体シロキサン２３を、気化装置２４においてキャリアガスと混合することにより得られる。具体的には、気化装置２４中で、高速で噴射されるキャリアガスに液体シロキサン２３を滴下することにより、シロキサンガスが生成される。キャリアガスはキャリアガス供給装置３１から気化装置２４に供給される。
燃焼ガスは燃焼ガス供給装置３２からバーナ２２に供給される。
【００２５】
ＭＦＣ２５は、シロキサン供給タンク２１から送液される液体のシロキサン２３の供給量を制御し、供給配管２６を介して気化装置２４へ供給する装置である。ＭＦＣ２５は、制御部５から送信されてくる制御信号に基づいて気化装置２４へ供給する液体シロキサン２３の供給量の制御を行なっている。
シロキサン供給タンク２１からＭＦＣ２５への液体シロキサン２３の供給は、不活性ガスによる圧送またはポンプにより行われる。圧送に使用される不活性ガスとしてはヘリウムを用いることが好ましい。ヘリウムは液体シロキサンに溶け込みにくいので、溶け込んだ気体成分が気化すること（気泡発生）による供給量の変動誤差を防止することができる。
【００２６】
供給配管２６は、ＭＦＣ２５で供給量が制御された液体シロキサン２３を気化装置２４へ導く配管である。気化装置２４において液体シロキサン２３が気化し易くなるように、供給配管２６は液体シロキサン２３を加熱する機能を備えていることが好ましい。供給配管２６における液体シロキサン２３を加熱する機能としては、例えば、供給配管２６の外周に発熱体であるテープヒータ２８を巻き付けることにより付与できる。このテープヒータ２８が通電されることで供給配管２６が加熱され、気化装置２４に供給される液体シロキサン２３の温度を予め気化に適した温度に近づけることができる。例えば液体シロキサン２３がオクタメチルシクロテトラシロキサン（ＯＭＣＴＳ）であれば、ＯＭＣＴＳの標準沸点１７５℃より若干低い、１５０〜１７０℃の温度に上昇させることが好ましい。
【００２７】
バーナ２２は、気化装置２４で得られたシロキサンガスを火炎中において酸化反応させることでガラス微粒子３０を生成し、生成されたガラス微粒子３０を出発ロッド１１に噴きつけて堆積させる。
気化装置２４とバーナ２２との間にはシロキサンがガス状で存在することになるが、この際、シロキサンガスが冷えて液化しないように、気化装置２４とバーナ２２との間を加熱する機能を備えていることが好ましい。すなわち、供給配管２６と同様に、気化装置２４とバーナ２２との間の配管の外周およびバーナ２２の外周の一部には、発熱体であるテープヒータ２８が巻き付けられることが好ましい。このテープヒータ２８が通電されることで気化装置２４とバーナ２２との間の配管とバーナ２２が加熱され、シロキサンガスの液化を防止することができる。例えば液体シロキサン２３がＯＭＣＴＳであれば、ＯＭＣＴＳの標準沸点１７５℃より高い、１７５〜２００℃の温度に上昇させればよい。
シロキサンガスや燃焼ガスを噴出するためのバーナ２２として、例えば、円筒形のマルチノズル（出射口）構造のものやあるいは線状のマルチノズル構造のものが用いられる。
【００２８】
制御部５は、昇降回転装置３、ＭＦＣ２５等の各動作を制御している。制御部５は、昇降回転装置３に対して、ガラス微粒子堆積体Ｍの昇降速度および回転速度を制御する制御信号を送信している。また、制御部５は、ＭＦＣ２５に対して、気化装置２４へ供給する液体シロキサン２３の供給量を制御する制御信号を送信している。
【００２９】
［堆積工程］
ＯＶＤ法（外付け法）によってガラス微粒子の堆積を行い、ガラス微粒子堆積体Ｍを製造する。先ず、図１に示すように、昇降回転装置３に支持棒１０を取り付け、さらに支持棒１０の下端部に出発ロッド１１を取り付けた状態で、出発ロッド１１および支持棒１０の一部を反応容器２内に納める。
【００３０】
続いて、ＭＦＣ２５は、制御部５から送信されてくる制御信号に基づき、供給量を制御しながら原料である液体シロキサン２３を気化装置２４に供給する。
【００３１】
シロキサンガスを燃焼ガス火炎内で酸化反応させることでガラス微粒子３０を生成する。
そして、バーナ２２は、火炎内で生成したガラス微粒子３０を、回転および昇降する出発ロッド１１に継続的に堆積させていく。
【００３２】
昇降回転装置３は、制御部５からの制御信号に基づいて、出発ロッド１１および出発ロッド１１に堆積されたガラス微粒子堆積体Ｍを昇降及び回転させる。
【００３３】
本実施形態においてガラス原料として使用するシロキサンとしては、特に限定されないが、工業的に容易に入手でき、保管や取扱いも容易である点で、環状のものが好ましく、そのなかでもＯＭＣＴＳがより好ましい。
本実施形態において使用するキャリアガス及びシールガスとしては、不活性ガスであれば特に限定されないが、ヘリウムガス、アルゴンガス、窒素ガス等が挙げられ、安価であるという点等で窒素ガスが好ましい。
本実施形態において使用する燃焼ガスとしては、火炎形成が可能で、シロキサンを酸化するための酸素を含むものであれば、特に限定されないが、酸水素ガスが好ましい。酸水素ガスとは、水素（可燃性ガス）と酸素（支燃性ガス）とを混合したものである。なお、水素と酸素を別々にバーナ２２に供給する場合は、水素と酸素の両方を本開示の燃焼ガスに含めるものとする。
【００３４】
なお、上記に示す堆積工程としては、ＯＶＤ（Outside Vapor Deposition）法を例に説明したが、本発明はＯＶＤ法に限定されるものではない。ＯＶＤ法と同様にガラス原料から酸化反応を利用してガラスを堆積させる方法、例えば、ＶＡＤ法(Vapor-phase Axial Deposition)、ＭＭＤ（Multiburner Multilayer Deposition）法等に本発明を適用することも可能である。
【００３５】
［堆積工程の終了後の工程］
上記の堆積工程でガラス微粒子堆積体Ｍの良好部を製造した後は、バーナ２２ヘのシロキサンガスの供給を停止し、堆積体製造装置１の反応容器２からガラス微粒子堆積体Ｍを取り出す。そして、新たに別のターゲット部材（出発ロッド１１）を前記反応容器２内に取付け、新たなガラス微粒子堆積体Ｍの製造を行う。
しかしながら、前述の通り、前記原料ガスポートにシロキサンガスが残存すると、製品の不良化の原因となる。
そこで、本実施形態においては、気化装置２４からバーナ２２にかけての原料ガスポートにおいて、シロキサンガスを残存させないようにしている。
なお、本明細書において、良好部とは、ガラス微粒子堆積体のうち、光ファイバ等の製品として使用できる部分である。
【００３６】
具体的には、以下の手順の工程を行う。
Ａ１）ガラス微粒子堆積体Ｍの良好部を製造した後に、バーナ２２ヘの燃焼ガスの供給を続けながら、ガラス原料であるシロキサンのバーナ２２ヘの供給を停止する。
Ａ２）ガラス微粒子堆積体Ｍを反応容器２から取出す。
Ａ３）気化装置２４からバーナ２２にかけての原料ガスポートに、不活性ガスを流してパージする。
Ａ４）バーナ２２からの火炎にシロキサンガスの燃焼に由来する色が認められなくなったら燃焼ガスの供給を停止する。
【００３７】
上記工程Ａ１）における、シロキサンのバーナ２２ヘの供給を停止する方法としては、ＭＦＣ２５から気化装置２４への液体シロキサンの供給の停止であっても、シロキサン供給タンク２１からＭＦＣ２５への液体シロキサンの供給の停止であっても構わない。しかし、シロキサン供給タンク２１からＭＦＣ２５への液体シロキサンの供給の停止であることが好ましい。
上記工程Ａ１）においては、ガラス微粒子堆積体Ｍの良好部を製造した後でも、バーナ２２ヘの燃焼ガスの供給は継続する。
【００３８】
上記工程Ａ２）においては、反応容器２からガラス微粒子堆積体Ｍを取出すが、この際もバーナ２２ヘの燃焼ガスの供給は継続する。この際、上記工程Ａ１）においてシロキサンのバーナ２２ヘの供給を停止しても、残存しているシロキサンがあるため、シロキサンは、バーナ２２から放出される。
【００３９】
上記工程Ａ３）における、不活性ガスを流してパージする具体的な手法としては、特に限定されないが、キャリアガス供給装置３１から気化装置２４への、キャリアガス（不活性ガス）の供給を継続することが好ましい。この態様によれば、パージに用いる不活性ガスの供給機構をさらに設ける必要がなく、既に備えているキャリアガスの供給機構をそのまま用いることができることにより、装置構成を簡易化することができる。
【００４０】
上記工程Ａ４）においては、バーナ２２からの火炎における、シロキサンガスの燃焼に由来する色の有無を確認する。シロキサンが燃焼する際には、その火炎は白色かオレンジ色を呈する。これに対して、燃焼ガスとして酸水素ガスを用い、酸水素ガスのみが燃焼している場合は、その火炎は淡青色を呈する。したがって、バーナ２２からの火炎が白色またはオレンジ色を呈さなくなり、淡青色のみを呈するようになったら、配管内に残存するシロキサンガスが無くなったものと判断できる。その後、燃焼ガスの供給を停止する。
【００４１】
前記ガラス微粒子堆積体Ｍの製造後、新たに次のガラス微粒子堆積体Ｍの製造を開始するまでの間も、気化装置２４からバーナ２２にかけての原料ガスポートには前記パージを続けることが好ましい。この態様により、シロキサンの供給を停止してから、新たなガラス微粒子堆積体の製造まで、バーナ２２のガス放出口から原料ガスポートへ、酸素が逆流してくることを防止することができる。
【００４２】
また、本実施形態において使用する装置においては、気化装置２４とバーナ２２との間の配管が金属を含む材料で形成されていても良い。一般的に、シロキサンは、金属と接触する環境下にある場合は、金属の触媒作用により酸化、ゲル化が生じ易くなる。しかし、本実施形態においては、気化装置とバーナとの間の配管から、シロキサンが効果的に排出されるため、前記配管が金属を含む材料で形成されていても、前記の不都合は生じない。また、配管が金属を含む材料で形成されていれば、高温で加熱することもできる。
【００４３】
また、本実施形態において使用する装置においては、バーナ２２はガラス微粒子堆積体Ｍの成長に応じて、ガラス微粒子堆積体Ｍの径方向に後退させる機構としても良い。気化装置２４とＭＦＣ２５のとの間の供給配管２６の少なくとも一部は、フッ素樹脂等の可撓性のある材料で構成しても良い。
【００４４】
本実施形態において製造されたガラス微粒子堆積体Ｍは、その後、脱水、焼結されてガラスが透明化され、ガラス母材が得られる。得られたガラス母材は気泡が極めて少ない等の高品質なものとなる。
【００４５】
［堆積工程の終了後の工程の変形例］
堆積工程の終了後の工程は、上記の工程Ａ１）から工程Ａ４）を含む工程（以下、「工程Ａ」とも称する）に限定されない。以下では、工程Ａの変形例であって、工程Ａに代わって実施できる工程Ｂについて説明をする。
【００４６】
工程Ａでは、堆積工程でガラス微粒子堆積体Ｍの良好部を製造した後、バーナ２２へのシロキサンガスの供給を停止し、堆積体製造装置１の反応容器２からガラス微粒子堆積体Ｍを取り出し、原料ガスポート内に残ったシロキサンを出し切るまで燃焼ガスを流して燃焼させていたが、ガラス微粒子堆積体Ｍを反応容器２から取り出すタイミングは、特に限定されない。工程Ｂは、バーナ２２への燃焼ガスの供給を停止するまで、ガラス微粒子堆積体Ｍを反応容器２から取り出さずに進める工程である。但し、原料ガスポートにシロキサンガスが残存していると、製造したガラス微粒子堆積体Ｍにゲル状物が付着し、製品の不良化の原因となるため、工程Ｂでは、残ったシロキサンを出し切った後も、一定時間燃焼ガスを流し、堆積したガラス微粒子堆積体の表面を炙るようにする。
【００４７】
工程Ｂでは、具体的には、以下の手順の工程を行う。
Ｂ１）ガラス微粒子堆積体Ｍの良好部を製造した後に、バーナ２２への燃焼ガスの供給を続けながら、ガラス原料であるシロキサンのバーナ２２への供給を停止する。
Ｂ２）気化装置２４からバーナ２２にかけての原料ガスポートに、不活性ガスを流してパージする。
Ｂ３）燃焼ガスの供給を一定時間続けたら、燃焼ガスの供給を停止する。
Ｂ４）ガラス微粒子堆積体Ｍを反応容器２から取出す。
【００４８】
上記工程Ｂ１）における、シロキサンのバーナ２２への供給を停止する方法としては、上記工程Ａ１）と同じく、ＭＦＣ２５から気化装置２４への液体シロキサンの供給の停止であっても、シロキサン供給タンク２１からＭＦＣ２５への液体シロキサンの供給の停止であっても構わないが、シロキサン供給タンク２１からＭＦＣへの液体シロキサンの供給の停止であることが好ましい。
上記工程Ｂ１）においては、上記工程Ａ１）と同じく、ガラス微粒子堆積体Ｍの良好部を製造した後でも、バーナ２２への燃焼ガスの供給は継続する。
【００４９】
上記工程Ｂ１）の後も、反応容器２からガラス微粒子堆積体Ｍを取出さず、バーナ２２への燃焼ガスの供給は継続する。この際、上記工程Ｂ１）においてシロキサンのバーナ２２への供給を停止しても、残存しているシロキサンがあるため、シロキサンは、バーナ２２から放出される。
【００５０】
上記工程Ｂ２）における、不活性ガスを流してパージする具体的な手法としては、上記工程Ａ３）と同じく、特に限定されないが、キャリアガス供給装置３１から気化装置２４への、キャリアガス（不活性ガス）の供給を継続することが好ましい。この態様によれば、パージに用いる不活性ガスの供給機構をさらに設ける必要がなく、既に備えているキャリアガスの供給機構をそのまま用いることができることにより、装置構成を簡易化することができる。
【００５１】
上記工程Ｂ３）においては、燃焼ガスの供給を一定時間続け、燃焼ガスで形成される火炎でガラス微粒子堆積体をバーナに対して相対的にトラバースさせながら一定時間加熱したのち、燃焼ガスの供給を停止する。この一定時間には、原料ポート内に残ったシロキサンガスを出し切る時間と、その後、堆積したガラス微粒子堆積体の表面を炙る時間を含む。シロキサンガスを出し切る時間は、上記のように、シロキサンガスの燃焼に由来する色の有無を確認しても良いし、試行結果などから分かる、シロキサンガスを出し切るのに十分な時間を保つこととしても良い。
【００５２】
また、上記の一定時間は、３分以上１時間以内であることが好ましい。３分未満であると、シロキサンガスを出し切れなかったり、表面に付着したゲル状成分などを吹き飛ばすのに十分でなかったりする場合がある。また、１時間も流せば、十分シロキサンガスを出し切ることができ、表面に付着したゲル状成分などを吹き飛ばすのにも十分なので、これより長くしても、使用する酸水素ガスが無駄であり、作業効率も悪化する。
【００５３】
また、工程Ｂ３）におけるガラス微粒子堆積体の温度は、７００℃以上、１２００℃以下となるように、燃焼ガスの流量などを調整することが好ましい。７００℃以上であれば、表面に付着したゲル状成分などを吹き飛ばすことができる。１２００℃より温度を高くすると、ガラス微粒子堆積体が収縮したり、焼結したりする可能性がある。
【００５４】
上記工程Ｂ３）の終了後、上記工程Ｂ４）を行う。その後は、上記工程Ａと同じく、新たに次のガラス微粒子堆積体Ｍの製造を開始するまでの間も、気化装置２４からバーナ２２にかけての原料ガスポートにはパージを続けることが好ましい。この態様により、シロキサンの供給を停止してから、新たなガラス微粒子堆積体の製造まで、バーナ２２のガス放出口から原料ガスポートへ、酸素が逆流してくるのを防止することができる。
【００５５】
また、この場合において使用する装置においても、気化装置２４とバーナ２２との間の配管が金属を含む材料で形成されていても良い。
【００５６】
また、この場合において使用する装置においても、バーナ２２はガラス微粒子堆積体Ｍの成長に応じて、ガラス微粒子堆積体Ｍの径方向に後退させる機構としても良く、気化装置２４とＭＦＣ２５のとの間の供給配管２６の少なくとも一部は、フッ素樹脂等の可撓性のある材料で構成しても良い。
【００５７】
工程Ａの代わりに工程Ｂを実施して製造されたガラス微粒子堆積体Ｍも、その後、工程Ａと同じく、脱水、焼結されてガラスが透明化され、ガラス母材が得られる。得られたガラス母材は気泡が極めて少ない等の高品質なものとなる。
【００５８】
なお、本発明はこれらの例示に限定されるものではなく、請求の範囲によって示され、請求の範囲と均等の意味および範囲内でのすべての変更が含まれることが意図される。
【符号の説明】
【００５９】
１：堆積体製造装置
２：反応容器
３：昇降回転装置
５：制御部
１０：支持棒
１１：出発ロッド
１２：排気管
２１：シロキサン供給装置
２２：バーナ
２３：液体シロキサン
２４：気化装置
２５：ＭＦＣ
２６：供給配管
２８：テープヒータ
３０：ガラス微粒子
３１：キャリアガス供給装置
３２：燃焼ガス供給装置
Ｍ：ガラス微粒子堆積体
【図１】
2019240232.tif 000003
【国際調査報告】
2019240232.tif 000004
2019240232.tif 000005
2019240232.tif 000006
2019240232.tif 000007